(57)【要約】【課題】欠けが生じにくい金属多孔質体を提供する。【解決手段】本発明の金属多孔質体１は、複数の金属粒子５が結合した焼結体で形成され、３次元網目構造をした骨格２と、骨格２によって区切られた領域に存在する中抜き細孔３と、骨格２内部の金属粒子５同士の間に形成された空隙６とを有し、少なくとも空隙６に樹脂組成物４を含み、中抜き細孔３同士が、液体や気体が流通するように内部空間が互いに連通しているので、金属粒子５同士の結合が強くなり骨格２の内部が補強され、金属多孔質体１の強度を向上でき、欠けの発生を抑制できる。【選択図】図１
2016176135.tif 000002
【特許請求の範囲】
【請求項１】
複数の金属粒子が結合した焼結体で形成され、３次元網目構造をした骨格と、
前記骨格によって区切られた領域に存在する中抜き細孔と、
前記骨格内部の前記金属粒子同士の間に形成された空隙とを有し、
少なくとも前記空隙に樹脂組成物を含み、
前記中抜き細孔同士は、液体や気体が流通するように内部空間が互いに連通している
ことを特徴とする金属多孔質体。
【請求項２】
気孔率が７０％以上である
ことを特徴とする請求項１に記載の金属多孔質体。
【請求項３】
前記中抜き細孔は、球形状をしている
ことを特徴とする請求項１又は２に記載の金属多孔質体。
【請求項４】
前記中抜き細孔の内面が前記樹脂組成物で覆われている
ことを特徴とする請求項１〜３のいずれか１項に記載の金属多孔質体。
【請求項５】
前記樹脂組成物が、前記骨格の質量の０．１〜２００ｗｔ％含まれている
ことを特徴とする請求項１〜４のいずれか１項に記載の金属多孔質体。
【請求項６】
前記中抜き細孔の内面を覆う前記樹脂組成物の厚さが０．０５〜１００μｍである
ことを特徴とする請求項４に記載の金属多孔質体。
【請求項７】
前記樹脂組成物が、ポリフッ化ビニリデン、ポリエチレン、ポリプロピレン、ポリスチレン、アクリロニトリル・ブタジエン・スチレン共重合合成樹脂、アクリル樹脂、ポリ塩化ビニル、ポリアミド、ポリアセタール、ポリカーボネート、ポリエチレンテレフタレート、ポリフェニリンオキシド、ポリベンゾイミダゾール、ポリアミドイミド、ポリエーテルスルフォン、ポリスルフォン、ポリテトラフルオロエチレン、フェノール樹脂、ユリア樹脂、メラミン樹脂、不飽和ポリエステル樹脂、エポキシ樹脂、ポリビニルアルコール、ポリビニルピロリドン、ポリエチレンオキシド、ポリアクリルニトリルから選ばれる１つ以上を含む
ことを特徴する請求項１〜６のいずれか１項に記載の金属多孔質体。
【請求項８】
前記樹脂組成物が導電性樹脂を含む
ことを特徴とする請求項１〜６のいずれか１項に記載の金属多孔質体。
【発明の詳細な説明】
【技術分野】
【０００１】
本発明は、金属多孔質体に関する。
【背景技術】
【０００２】
金属多孔質体は、無数の細孔を有しており、通気性が良く、比表面積が大きい。さらに金属多孔質体は、金属で形成されているため導電性や熱伝導性が高いという特徴を有している。そのため金属多孔質体は、燃料電池や二次電池、キャパシタの電極、触媒担体、摺動部材などとして、様々な用途に用いられている（特許文献１〜７参照）。
【０００３】
特許文献１には、めっき法により形成され、気孔率が０．６以上０．９８以下である金属多孔質体が開示されている。特許文献１に開示されている金属多孔質体は、導電性の担体を介して又は直接触媒を担持してガス分解素子の触媒電極として用いられている。
【０００４】
特許文献２には、鋼板で形成された裏金に一体成型され、気孔率がおおむね１０％以上である金属多孔質体が開示されている。特許文献２に開示されている金属多孔質体は、細孔に樹脂組成物が充填され、表面に当該樹脂組成物からなる摺動層が形成されている。特許文献２に開示されている金属多孔質体は、ラックピニオン式舵取装置において、ラックバーの外周面に摺動部材に当接してラックバーを摺動自在に支持するラックガイドの摺動部に用いられている。
【０００５】
特許文献３には、ラネー型金属又は合金からなり、気孔率が７０〜９８％である金属多孔質体が開示されている。特許文献３に開示されている金属多孔質体は、表面に０．３〜１ｍｍの電極活物質含有被覆層が形成され、ニッケル水素電池の負極として用いられている。
【０００６】
特許文献４には、積層型圧電素子の圧電体層の間に形成され、島状に分布した部分金属層と空隙とからなる金属多孔質体が開示されている。
【０００７】
特許文献５には、気孔率が１０％以上７０％以下の多孔質の金属薄板からなる金属多孔質体が開示されている。特許文献５に開示されている金属多孔質体は触媒となる金属がめっきにより直接担持されて燃料電池の燃料極として用いられている。
【０００８】
特許文献６には、焼結により形成された金属多孔質体が開示されている。当該金属多孔質体は、特許文献６の図１１に示されているように、金属多孔質体の細孔を塞ぐようにポリエチレン樹脂の被膜で覆われている。特許文献６に開示されている金属多孔質体は、活物質層が形成された芯体の露出部に接合され、活物質の脱落を防止する部材としてアルカリ蓄電池の正極に用いられている。
【０００９】
特許文献７には、裏金上に形成され、樹脂組成物を含浸し、表面に樹脂層を備える金属多孔質体が開示されている。特許文献７に開示されている金属多孔質体は、樹脂層が内面となるように円筒形に成型されて車両用のショックアブソーバに用いられている。
【先行技術文献】
【特許文献】
【００１０】
【特許文献１】特開２００９−２６９０２１号公報（請求項１、請求項２、請求項３）
【特許文献２】特開２０１４−０９５０８９号公報（請求項１、段落００２５、段落００３４）
【特許文献３】特開平１１−１１１３０４号公報（段落００１４、段落００１８、段落００２１）
【特許文献４】国際公開第２００７／０４９６９７号（段落００８３）
【特許文献５】国際公開第２００４／０７５３２２号（１２ページの７、８、２７行目、１３ページの１５、１６行目、２１ページの８、９行目）
【特許文献６】特開２００４−３４２５９１号公報（段落００５５、段落００５６、段落００５８、図１１）
【特許文献７】特開２０１２−１７７４３９号公報（請求項１）
【発明の概要】
【発明が解決しようとする課題】
【００１１】
金属多孔質体は、目的に応じて気孔率を変えて使用される。金属多孔質体は、気孔率を９９体積％とすることも可能であり、このようにしても、自重で崩壊することはない。しかしながら、金属多孔質体は、気孔率が高いと、細孔を多く含むため密度が低く、脆い。そのため金属多孔質体は、作製した金属多孔質体を使用するにあたって、手で触ったり、機械装置に入れて搬送したりすると、欠けを生じやすい。
【００１２】
そこで本発明は、上記の問題点に鑑み、欠けが生じにくい金属多孔質体を提供することを目的とする。
【課題を解決するための手段】
【００１３】
本発明の第１の観点は、複数の金属粒子が結合した焼結体で形成され、３次元網目構造をした骨格と、前記骨格によって区切られた領域に存在する中抜き細孔と、前記骨格内部の前記金属粒子同士の間に形成された空隙とを有し、少なくとも前記空隙に樹脂組成物を含み、前記中抜き細孔同士は、液体や気体が流通するように内部空間が互いに連通していることを特徴とする。
【００１４】
本発明の第２の観点は、第１の観点に基づく発明であって、気孔率が７０％以上であることを特徴とする。
【００１５】
本発明の第３の観点は、第１又は第２の観点に基づく発明であって、前記中抜き細孔は、球形状をしていることを特徴とする。
【００１６】
本発明の第４の観点は、第１〜第３の観点のいずれかに基づく発明であって、前記中抜き細孔の内面が前記樹脂組成物で覆われていることを特徴とする。
【００１７】
本発明の第５の観点は、第１〜第４の観点のいずれかに基づく発明であって、前記樹脂組成物が、前記骨格の質量の０．１〜２００ｗｔ％含まれていることを特徴とする。
【００１８】
本発明の第６の観点は、第４の観点に基づく発明であって、前記中抜き細孔の内面を覆う前記樹脂組成物の厚さが０．０５〜１００μｍであることを特徴とする。
【００１９】
本発明の第７の観点は、第１〜第６の観点のいずれかに基づく発明であって、前記樹脂組成物が、ポリフッ化ビニリデン、ポリエチレン、ポリプロピレン、ポリスチレン、アクリロニトリル・ブタジエン・スチレン共重合合成樹脂、アクリル樹脂、ポリ塩化ビニル、ポリアミド、ポリアセタール、ポリカーボネート、ポリエチレンテレフタレート、ポリフェニリンオキシド、ポリベンゾイミダゾール、ポリアミドイミド、ポリエーテルスルフォン、ポリスルフォン、ポリテトラフルオロエチレン、フェノール樹脂、ユリア樹脂、メラミン樹脂、不飽和ポリエステル樹脂、エポキシ樹脂、ポリビニルアルコール、ポリビニルピロリドン、ポリエチレンオキシド、ポリアクリルニトリルから選ばれる１つ以上を含むことを特徴する。
【００２０】
本発明の第８の観点は、第１〜第６の観点のいずれかに基づく発明であって、前記樹脂組成物が導電性樹脂を含むことを特徴とする。
【発明の効果】
【００２１】
本発明の第１の観点の金属多孔質体は、空隙に露出した金属粒子の表面が樹脂組成物で覆われて金属粒子同士の結合が強くなり骨格の内部が補強されているので、金属多孔質体としての特性を有したまま、金属多孔質体の強度を向上でき、欠けの発生を抑制できる。
【００２２】
本発明の第２の観点の金属多孔質体は、十分な通気性を確保することができ、また、中抜き細孔に物質を十分に担持することができる。
【００２３】
本発明の第３の観点の金属多孔質体は、気孔率を高くでき、十分な通気性を確保することができ、また、中抜き細孔に物質を十分に担持することができる。
【００２４】
本発明の第４の観点の金属多孔質体は、中抜き細孔の表面が樹脂組成物で覆われることで骨格が補強され、金属多孔質体の強度をさらに向上できる。
【００２５】
本発明の第５の観点の金属多孔質体は、より確実に金属多孔質体の特性を保持でき、強度を向上できる。
【００２６】
本発明の第６の観点の金属多孔質体は、より確実に金属多孔質体の特性を保持でき、強度を向上できる。
【００２７】
本発明の第７の観点の金属多孔質体は、金属表面への濡れ性に優れ、かつ強度に優れた皮膜を形成する所定の樹脂組成物で被覆されることにより、確実に金属多孔質体の強度を向上できる。
【００２８】
本発明の第８の観点の金属多孔質体は、金属表面を導電性の樹脂組成物で被覆することにより、強度を向上できると共に、樹脂組成物の被覆による金属多孔質体の導電性低下を抑制できる。
【図面の簡単な説明】
【００２９】
【図１】本発明の実施形態に係る金属多孔質体を表面から見た模式図である。
【図２】本発明の実施形態に係る金属多孔質体の骨格断面構造を示す模式図である。
【図３】本発明の実施形態に係る金属多孔質体の表面を示すＳＥＭ写真であり、図３ＡはＰＶＤＦの含有量が骨格の質量の５ｗｔ％である金属多孔質体の表面を示し、図３ＢはＰＶＤＦの含有量が骨格の質量の５０ｗｔ％である金属多孔質体の表面を示している。
【図４】本発明の実施形態に係る金属多孔質体の骨格の断面を拡大して示すＳＥＭ写真であり、図４Ａは金属粒子の表面の樹脂組成物を示し、図４Ｂは金属粒子間に存在する樹脂組成物を示している。
【発明を実施するための形態】
【００３０】
以下、図面を参照して本発明の実施形態について詳細に説明する。
【００３１】
１．本実施形態の金属多孔質体の構成
図１に示すように、金属多孔質体１は、骨格２と、中抜き細孔３とを備えている。骨格２は、焼結により形成された多孔質金属であり、複数の金属粒子５が結合した焼結体で形成され、３次元網目構造をしている。骨格２を形成する金属としては、アルミニウム、ニッケル、銅、ステンレス鋼などを用いることができる。
【００３２】
中抜き細孔３は骨格２によって区切られた領域に形成されており、金属多孔質体１中に無数に存在する。中抜き細孔３同士は、内部空間が繋がっている連通孔であり、液体や気体が中抜き細孔３を介して金属多孔質体１中を流通できる。図１では金属多孔質体１を模式的に表しているため、便宜的に中抜き細孔３が他の中抜き細孔３と独立しているように描かれている。
【００３３】
このような中抜き細孔３は、後述するように金属多孔質体１を作製するとき、金属の微粉末と水溶性バインダーと界面活性剤と発泡剤と水とを含むスラリーを成形して作られたシート中の発泡剤を発泡させて泡を形成し、スラリーを乾燥させ、焼結する過程で当該泡が除去されることで、泡が存在した空間に形成される。このように中抜き細孔３は、例えば金属粒子を充填していく過程で金属粒子同士の間に形成される空間のような自然と形成される空間ではなく、例えば上記の様に発泡剤を発泡させてスラリー中に泡を形成し、当該泡を除去することで形成されるような意図的に形成される空間である。中抜き細孔３は、発泡剤が発泡して球形状の泡となることで形成されるため球形状をしている。ここでいう球形状とは、真球のみを意味するのではなく、球面の一部が平面になり多面体のようになった球体、断面が楕円形をした球体なども含む。
【００３４】
中抜き細孔３は内面が樹脂組成物４で覆われている。中抜き細孔３の内面とは中抜き細孔３の内部空間に露出している骨格２の表面であり、骨格２の表面が樹脂組成物４で覆われている。
【００３５】
樹脂組成物４としては、金属表面への濡れ性に優れ、かつ強度に優れた皮膜を形成できるポリフッ化ビニリデン（ＰＶＤＦ）、ポリエチレン（ＰＥ)、ポリプロピレン（ＰＰ)、ポリスチレン（ＰＳ）、アクリロニトリル・ブタジエン・スチレン共重合合成樹脂（ＡＢＳ樹脂）、アクリル樹脂（ＰＭＭＡ）、ポリ塩化ビニル（ＰＶＣ）、ポリアミド（ＰＡ）、ポリアセタール（ＰＯＭ）、ポリカーボネート（ＰＣ）、ポリエチレンテレフタレート（ＰＥＴ）、ポリフェニリンオキシド（ＰＰＯ）、ポリベンゾイミダゾール（ＰＢＩ）、ポリアミドイミド（ＰＡＩ）、ポリエーテルスルフォン（ＰＥＳ）、ポリスルフォン（ＰＳＵ）、ポリテトラフルオロエチレン（ＰＴＦＥ）、フェノール樹脂（ＰＦ）、ユリア樹脂（ＵＦ）、メラミン樹脂（ＭＦ）、不飽和ポリエステル樹脂（ＵＰ）、エポキシ樹脂（ＥＰ）、ポリビニルアルコール（ＰＶＡ）、ポリビニルピロリドン（ＰＶＰ）、ポリエチレンオキシド（ＰＥＯ）、ポリアクリルニトリル（ＰＡＮ）などを用いることができる。また樹脂組成物４はポリアセチレン、ポリフェニレンビニレン、ポリピロール、ポリチオフェン、ポリアニリン、ポリフェニレンスルフィドなどの導電性樹脂であってもよい。これらの樹脂は樹脂組成物４を形成するために用いることができる樹脂の一例である。上記以外の他の樹脂を用いて樹脂組成物４を形成してもよい。また、樹脂組成物４は、１種類の樹脂を用いて形成してもよいし、複数種類の樹脂を混合して形成してもよい。
【００３６】
骨格２についてさらに詳しく説明する。図２に示すように、骨格２は複数の金属粒子５が直接結合した焼結体で形成されている。焼結体の金属粒子５同士の間には、空隙６が存在する。金属粒子５が粒状をしているため、骨格２が最密構造をしていたとしても、金属粒子５同士の間には、空間が生じる。このように金属粒子５同士間に必然的に生じる空間が空隙６であり、空隙６は複数の頂点を有する多面体形状をしている。空隙６の空間に挿入可能な球体の最大径は、金属粒子５の平均粒径に依存して決まり、金属粒子５の平均粒径の２倍以下である。金属多孔質体１は金属粒子５の平均粒径の２倍以下の径を有する小さな空隙６にも樹脂組成物４が入り込むことで、より多くの金属粒子５が樹脂組成物４で覆われるようになり、隣接する金属粒子５との結合が強くなった金属粒子５が増加し、金属多孔質体１の強度をより向上できる。
【００３７】
ちなみに、本明細書では、空隙６に挿入可能な球体の最大径を空隙６の径として定義する。金属粒子５の平均粒径は、レーザー回折法による粒度分布を測定して求めた。また、空隙６の径は、骨格２の表面又は断面を撮影した走査型電子顕微鏡（Scanning Electron Microscope:ＳＥＭ）及び３次元ＣＴスキャナーによる測定結果より求めた。なお、空隙６の径は、３０個の空隙について測定し、その測定結果の平均値とした。
【００３８】
骨格２の表面において露出している金属粒子５は樹脂組成物４によって覆われている。加えて、樹脂組成物４が空隙６の内部に入り込んでおり、空隙６の内部空間に露出していた金属粒子５の表面も覆われている。特に、金属粒子５同士の間に樹脂が入り込むことで、金属粒子５同士は、金属粒子５間の直接の結合に加えて、樹脂組成物４を介して結合している。このように骨格２は、その表面に加え、内部においても、樹脂組成物４によって覆われている。本実施形態の場合、樹脂組成物４は、骨格２の内部の空隙６に露出する金属粒子５の上よりも、骨格２の最表面の金属粒子５の上の方が厚く形成されている。また、すべての空隙６が樹脂組成物４で満たされているわけではなく、いくつかの空隙６は内部に空間を有している。
【００３９】
金属多孔質体１の気孔率は、７０％以上であることが望ましい。気孔率が７０％であれば、十分な通気性を確保することができ、また、中抜き細孔３に物質を十分に担持することができる。ここで気孔率とは、金属多孔質体１の全体積に占める金属多孔質体１内の空間の体積の割合をいう。樹脂組成物４を含む金属多孔質１の場合、当該空間は、中抜き細孔３及び空隙６の内、樹脂組成物４が存在しない残りの部分を意味する。
【００４０】
ちなみに、金属多孔質体１の気孔率は、金属多孔質体１の空中重量と水中重量を測定し、アルキメデス法により求めた。
【００４１】
このような金属多孔質体１は、樹脂組成物４を骨格２の質量の０．１〜２００ｗｔ％含んでいるのが望ましい。樹脂組成物４の含有量が骨格２の質量の０．１〜２００ｗｔ％であると、中抜き細孔３が樹脂組成物４によって塞がれずに、金属多孔質体１の空気や気体の流通性を確保できる。そして、樹脂組成物４の厚さも厚くなりすぎないので、導電性や熱伝導性を保持できる。よって金属多孔質体１は、通気性や金属としての特性をより確実に有したまま、強度が向上する。通気性を確保しつつ、強度向上を図るためのさらに好ましい範囲は、１〜２０ｗｔ％である。
【００４２】
また、中抜き細孔３の内面を覆う樹脂組成物４の厚さは０．０５〜１００μｍであることが望ましい。樹脂組成物４の厚さが０．０５〜１００μｍであると、中抜き細孔３が樹脂組成物４によって塞がれずに金属多孔質体１の空気や気体の流通性を確保でき、導電性や熱伝導性を保持できる。１００μｍよりも厚い樹脂組成物４が付着した場合には、金属多孔質体１の中抜き細孔３の一部を塞いでしまう不具合が生じてしまう。よって金属多孔質体１は、通気性や金属としての特性をより確実に有したまま、強度が向上する。通気性を確保しつつ、強度向上を図るためのさらに好ましい範囲は、０．１〜１０μｍである。
【００４３】
樹脂組成物４の厚さは、中抜き細孔３の内部空間に露出する金属粒子５の表面から、当該金属粒子の表面を覆う樹脂組成物４の最表面までの距離を、金属多孔質体１の断面を撮影した顕微鏡写真を用いて３０カ所測定し、その平均値を算出して求めた。
【００４４】
２．本実施形態の金属多孔質体の製造方法
金属多孔質体１の製造方法は、（１）骨格２を作製する工程と、（２）樹脂組成物４を被覆する工程とからなる。これらの工程を以下で詳しく説明する。
【００４５】
（１）骨格２を作製する工程
まず、金属の微粉末と水溶性バインダーと界面活性剤と発泡剤とを水に混ぜてスラリーを作製する。次に、ドクターブレード法により、ペットフィルム上にスラリーを薄く塗布しシート状に成形する。成形したシートを所定の温度に加熱して、発泡剤によりシートに泡を形成しつつ、乾燥する。その後、所定温度の非酸化性雰囲気（例えば、不活性雰囲気、還元性雰囲気）で焼結することにより、複数の金属粒子５が結合した焼結体を形成し、当該焼結体で形成された骨格２を得る。
【００４６】
（２）樹脂組成物４を被覆する工程
所定の濃度になるようにミキサーを用いて樹脂を溶媒に溶解させ樹脂溶液を作製する。その後、骨格２を所定時間、樹脂溶液に浸漬する。樹脂溶液に浸漬した骨格２を、所定温度で所定時間、乾燥し、骨格２が樹脂組成物４で覆われた金属多孔質体１を得る。このように、金属多孔質体１は、発泡剤の発泡により成形され、金属粒子５が焼結により結合して形成された３次元網目構造をした骨格２、及び、発泡剤の発泡により形成され、骨格２によって区切られた領域に存在する中抜き細孔３を有する発泡金属と、骨格２の表面を覆い、空隙６の内部に含まれる樹脂組成物４とを備える。
【００４７】
なお、金属多孔質体１の樹脂組成物４の含有量は、樹脂を溶かす溶媒中における樹脂の質量を変えることで調整できる。溶媒中の樹脂の質量を変えると樹脂溶液の粘度が変化し、骨格２への樹脂組成物４の付着の仕方が変わる。樹脂溶液の粘度が低いと、骨格２の金属粒子５間の空隙６に樹脂溶液が浸み込み易く、空隙６に露出した金属粒子５に樹脂組成物４が付着し易くなる傾向がある。この場合、樹脂溶液の濃度が低いので、金属粒子５を覆う乾燥後の樹脂組成物４の厚さが薄くなる傾向があり、金属多孔質体１の骨格２の質量に対する樹脂組成物４の含有量が少ない傾向がある。樹脂溶液の粘度が高くなると、金属粒子５を覆う乾燥後の樹脂組成物４の厚さが厚くなる傾向があり、中抜き細孔３の内面にも樹脂組成物４が付着するようになり、金属多孔質体１の骨格２の質量に対する樹脂組成物４の含有量が増える。樹脂溶液の粘度がさらに高くなると、金属粒子５間の空隙６に樹脂溶液が入り込みにくくなり、空隙６に露出した金属粒子５に樹脂組成物４が付着し難くなる傾向がある。そして、中抜き細孔３の内面に樹脂組成物４が厚く付着する傾向がある。この場合、金属多孔質体１の骨格２の質量に対する樹脂組成物４の含有量が高い傾向にある。
【００４８】
３．作用及び効果
以上の構成において、金属多孔質体１は、金属粒子５の焼結により形成された骨格２と、骨格２によって形成された中抜き細孔３とを備え、骨格２を覆う樹脂組成物４を有しているように構成した。
【００４９】
よって金属多孔質体１は、金属多孔質体１に力が加えられたとき、樹脂組成物４が伸縮することにより骨格２にかかる力の一部を吸収するので、金属多孔質体１を破断させるのに必要な力が増加し、強度が増す。このように金属多孔質体１は、骨格２を樹脂組成物４で覆うことで補強されているので、金属多孔質体としての特性を有したまま、金属多孔質体１の強度を向上でき、欠けの発生を抑制できる。
【００５０】
また金属多孔質体１は、骨格２が、複数の金属粒子５と、金属粒子５同士の間に形成された空隙６とを有し、空隙６に樹脂組成物４が含まれているようにすることで、空隙６に露出した金属粒子５の表面が樹脂組成物４で覆われて金属粒子５同士の結合が強くなり骨格２の内部が補強され、金属多孔質体１の強度を向上できる。
【００５１】
加えて金属多孔質体１は、中抜き細孔３の内面が樹脂組成物４で覆われているようにすることで、骨格２の内部に加えて骨格２の表面が補強され、金属多孔質体１の強度をさらに向上できる。
【００５２】
従来は、例えば、金属粉末と無機質粉末とを混合した混合物を、２〜７トン／ｃｍ２でプレスした後、８００〜１１５０℃で焼結して金属多孔質体を形成していた。このような場合、焼結後の金属多孔質体の密度は５．１５〜６．１９ｇ/ｃｍ３と高く、気孔率は２１．１〜３４．１％と低い。
【００５３】
金属粉末が鉄の場合、鉄の真密度は６．９８ｇ／ｃｍ３であり、鉄の真密度と焼結後の金属多孔質体の密度とを比較すると、従来の金属多孔質体の密度は鉄の真密度に近く高い値であり、このことは気孔率が低いこととも一致している。金属粉末がＮｉの場合も同様に、Ｎｉの真密度は８．９１ｇ／ｃｍ３であり、従来の金属多孔質体の密度はＮｉの真密度に近く高い値である。
【００５４】
これは、ある程度の強度を要求される軸受部材などに使用するために、密度を高く、気孔率を低く形成したためである。このように従来は、金属多孔質体の密度を高くし、気孔率を低くすることで金属多孔質体の強度を保っていた。また、従来から、このような気孔率の低い金属多孔質体の細孔に樹脂を充填した例もあったが、それは金属多孔質体の通気性を調整するためであった。
【００５５】
本実施形態の場合、金属多孔質体１の発泡金属の気孔率は、７０％以上であることが望ましい。この場合、仮に、鉄でなる金属粒子５を用いた場合の金属多孔質体１の発泡金属の密度は２．０９ｇ／ｃｍ３未満であり、Ｎｉでなる金属粒子５を用いた場合の金属多孔質体１の発泡金属の密度は２．６７ｇ／ｃｍ３未満であり、従来の金属多孔質体と比較して金属多孔質体１の発泡金属の密度は低い。Ａｌでなる金属粒子５を用いた場合の金属多孔質体１の密度は、Ａｌの真密度２．７ｇ／ｃｍ３の３割である０．８１ｇ／ｃｍ３未満となる。
【００５６】
例えば、金属多孔質体１の発泡金属として気孔率９４％の発泡アルミを用いる場合、気孔率９４％の発泡アルミの密度は０．１６ｇ/ｃｍ３と非常に低いため、骨格２の質量に対して２００ｗｔ％もの割合で多くの樹脂組成物４を含んでいたとしても、その密度は０．４８ｇ／ｃｍ３と低い。このように、金属多孔質体１は、密度が低く、強度が低い発泡金属の３次元網目構造の骨格２を樹脂組成物４で覆うことで、空隙６にも樹脂組成物４が含まれ、密度が低いままで、すなわち、気孔率が高いままで、強度を向上できる。
【００５７】
従来の金属多孔質体は、金属粉末を高圧でプレスして固めたものを焼結して形成され、気孔率が２０〜３０％程度と低いため、細孔の数が少なく、プレスによって金属粒子間の空隙が潰れてしまい空隙の数も少ないと考えられる。その結果、金属多孔質体には、他の細孔や空隙から孤立している閉塞した細孔や空隙が形成されていると考えられる。閉塞された細孔や空隙には、空気等の気体が含まれているが、気体や液体が流入できないので樹脂組成物も流れ込むことはできない。
【００５８】
これに対して本実施形態の金属多孔質体１は、骨格２が発泡剤の発泡により成形され、複数の金属粒子５が焼結により結合した焼結体で形成された３次元網目構造をし、中抜き細孔３が発泡剤の発泡により形成されており、さらに発泡金属の形成時にプレスされていないので、閉塞した中抜き細孔３や空隙６が少なく、中抜き細孔３や空隙６に樹脂組成物４を流しこみ易い。
【００５９】
さらに、本実施形態の金属多孔質体１は、発泡金属の気孔率が７０％以上であると、閉塞された中抜き細孔３や空隙６が存在しないため、樹脂組成物４を流し込むときに中抜き細孔３や空隙６内の空気等の気体が当該中抜き細孔３や空隙６と連通した中抜き細孔３や空隙６に流れ出ることができる。よって、金属多孔質体１は、中抜き細孔３や空隙６に樹脂組成物４をより流しこみ易く、局所的に樹脂組成物４を含有しない部分を骨格２に形成せずに、骨格２全体の空隙６に樹脂組成物４を含浸させ易い。
【００６０】
４．変形例
本発明は上記実施形態に限定されるものではなく、本発明の趣旨の範囲内で適宜変更することが可能である。
【００６１】
上記の実施形態では、骨格２の金属粒子５間の空隙６に樹脂組成物４が含まれ、中抜き細孔３の内面が樹脂組成物４で覆われている場合について説明したが、本発明はこれに限られない。例えば、金属多孔質体１は、空隙６に樹脂組成物４が含まれ、空隙６において金属粒子５の表面が樹脂組成物で覆われていれば、中抜き細孔３の内面が樹脂組成物４で覆われていなくてもよい。このような金属多孔質体１は、比較的、粘度の低い樹脂溶液に骨格２を浸漬して作製できる。
【００６２】
上記実施形態では、樹脂溶液を作製するときの溶媒への樹脂の添加量を調整し、樹脂溶液の粘度を変えることで、樹脂組成物４の含有量を変化させたが、本発明はこれに限られない。金属多孔質体１の樹脂組成物４の含有量は、樹脂の分子量を変えることにより、変化させることができる。平均分子量の高い樹脂を用いることで、樹脂溶液の粘度を高くでき、樹脂組成物４の含有量を増加できる。さらにこの場合は、樹脂組成物４の弾性強度が高くなり、金属多孔質体１の強度がさらに向上する。例えば、平均分子量２８万ｇ/モルのＰＶＤＦ（例えば、株式会社クレハ社製ＰＶＤＦ＃１１００）を、平均分子量１００万ｇ/モルのＰＶＤＦ（例えば、株式会社クレハ社製ＰＶＤＦ＃７３００）に変えることで、同じ質量の樹脂量で、強度アップを図ることができる。
【００６３】
上記実施形態では、骨格２を樹脂溶液に浸漬して樹脂組成物４で被覆したが、本発明はこれに限られない。例えば、樹脂組成物４を被覆する工程において、骨格２を真空容器に投入し、真空にした状態で樹脂溶液を容器に流しこみ、骨格２を樹脂溶液に浸漬し、その後大気圧に戻すことで、骨格２を樹脂組成物４で被覆してもよい。この場合は、より多くの樹脂組成物４を骨格２に含有させることができる。骨格２を真空下に置いたことで、大気下では抜けにくかった金属粒子５間の微細な空隙６に含まれていた気体も抜けて、当該空隙６にも樹脂組成物４が入り込むようになる。また、真空から大気圧に戻すときに、骨格２の内部の空隙６に樹脂組成物４がより入り込みやすくなる。そのため樹脂組成物４の含有量が増加する。
【００６４】
さらに、樹脂溶液をコンマロールコータやダイコータなどにより骨格２の最表面に塗工して、最表面から骨格２内部に樹脂溶液を浸み込ませ、骨格２を樹脂組成物４で被覆してもよい。ダイコータを用いる場合、樹脂溶液の吐出量を調整することで、樹脂組成物４の含有量を調整することができる。
【００６５】
加えて、樹脂溶液をスプレー装置などにより骨格２の最表面に塗工して、最表面から骨格２内部に樹脂溶液を浸み込ませ、骨格２を樹脂組成物４で被覆してもよい。スプレー装置を用いる場合、樹脂溶液の噴射量を調整することで、樹脂組成物４の含有量を調整することができる。
【００６６】
また上記の実施形態では、金属の微粉末、水溶性バインダー、界面活性剤、及び、発泡剤を水に混ぜたスラリーをシート状に成形し、その状態で発泡剤を発泡させた後、焼結して骨格２を形成した場合について説明したが、本発明はこれに限られず、例えばビーズを用いて骨格２を作製できる。
【００６７】
この場合、まず、例えばポリエチレンなどの樹脂でなるビーズと、例えば銅やニッケル、アルミニウムなどの金属でなる金属粉とを、所定の体積比となるように計量して容器に投入し、さらに所定量のバインダーも容器に投入する。
【００６８】
次に、容器内に直径５ｍｍのアルミナ（Ａｌ２Ｏ３）製のボールを３ｋｇ投入した後、容器に蓋をしてボールミル混合を実施する。続いて、混合粉を目開き３ｍｍメッシュの篩にかけ、混合粉からアルミナボールを取り出す。
【００６９】
次いで、アルミナボールを取り出した混合粉を金型に投入してプレスし、圧粉体を作製する。続いて、雰囲気制御可能なベルト炉内に圧粉体を配置し、当該圧粉体を大気雰囲気中で加熱し、樹脂成分を蒸発させてビーズを除去する。最後に、ベルト炉内をアルゴンなどの不活性ガス雰囲気にして圧粉体を焼結することで、骨格２を作製できる。
【００７０】
このようなビーズを用いて作製した骨格２では、中抜き細孔３は、圧粉体中に存在するビーズを形成する樹脂を蒸発させて除去することで、ビーズが存在した空間に形成される。このように中抜き細孔３は、圧粉体からビーズを除去することで形成される、意図的に形成される空間である。また、中抜き細孔３は、ビーズの形状と同様の形状となり、球形状のビーズを用いた場合、球形状をしている。なお、ここでいう球形状とは、真球形状のみを指すのではなく、球の一部が歪んだり撓んだりしているものも含む。
【００７１】
５．金属多孔質体の用途
金属多孔質体１は、高い通気性、導電性、及び熱伝導性を有したまま、強度が増しているので、リチウムイオン二次電池、リチウムイオンキャパシタ、電気二重層キャパシタ、及びニッケル水素電池などの電気化学セルの電極、フィルタ、熱交換器に用いることができる。
【００７２】
金属多孔質体１を電気化学セルの電極に用いる場合、金属多孔質体１は電極の集電体として用いられる。金属多孔質体１は、リチウムイオン二次電池の正極に用いる場合、例えば、正極活物質としてのＬｉＣｏＯ２と、導電助剤としてのアセチレンブラックと、バインダーとしてのＰＶＤＦとを混合して作製した合材が中抜き細孔３に充填されて正極となる。金属多孔質体１はこのような正極の集電体として機能する。金属多孔質体１は、正極活物質を負極活物質に変えることで、負極にも用いることができる。
【００７３】
金属多孔質体１を電極に用いた電気化学セルは、製造過程における電極の欠けを防ぐことができ、電極の破片により電気化学セルが内部短絡することを抑制できる。また、金属多孔質体１を電極に用いた電気化学セルは、樹脂組成物４により、金属多孔質体１の金属の充填率を上げずに従来の物よりも強度を高くすることが可能であり、気孔率を従来よりも高めることができ、電極がより多くの活物質を有することができ、容量を向上できる。
【００７４】
金属多孔質体１をフィルタとして用いる場合は、金属多孔質体１に気体や液体を流通させてフィルタとして使用する。このようなフィルタは、気体や液体から分離したい物質が金属多孔質体１の中抜き細孔３を通ることができないため、気体や液体から所定の物質を分離できる。
【００７５】
金属多孔質体１を用いたフィルタは、金属多孔質体１を通過する気体や液体によって金属多孔質体１が破損し、劣化することを抑制でき、耐久性を向上できる。
【００７６】
金属多孔質体１を熱交換器として用いる場合は、金属多孔質体１に気体や液体を流通させて使用する。金属多孔質体１は熱伝導率が高いため、気体や液体が金属多孔質体１と接したとき、気体や液体の熱が金属多孔質体１に移動する。そのため、金属多孔質体１は、熱交換器として機能する。
【００７７】
金属多孔質体１を用いた熱交換器は、金属多孔質体１を通過する気体や液体によって金属多孔質体１が破損し、劣化することを抑制でき、耐久性を向上できる。
【００７８】
（実施例１）
本発明の金属多孔質体を作製し、その特性を評価した。まず、金属多孔質体の断面を電子顕微鏡により観察し、その構造を評価した。次に作製した金属多孔質体の引張強度を測定し、強度を評価した。
【００７９】
（１）金属多孔質体の作製
実施例１として、発泡アルミを用い、アルミニウムで形成された骨格の質量に対して０．１、１、５、１０、５０、１００、２００ｗｔ％のＰＶＤＦを含む金属多孔質体をそれぞれ作製した。作製方法は、溶媒への樹脂の添加量を変化させた点以外は同じであるので、発泡アルミの質量に対して０．１ｗｔ％のＰＶＤＦを含む金属多孔質体を例に説明する。
【００８０】
アルミニウムの微粉末（アルドリッチ社製、平均粒径５μｍ）２００ｇと、水溶性バインダーとしてポリビニルアルコール（日本酢ビ・ポバール株式会社製）５０ｇと、水溶性の界面活性剤（花王株式会社製、製品名：エマール、品番２０Ｔ）６ｇと、発泡剤としてヘキサン（関東化学株式会社製）５ｇと、水５００ｍＬとを混ぜてスラリーを作製した。ドクターブレード法により、作製したスラリーをペットフィルム（東レ株式会社製、製品名：トレファン、品番２５００Ｔ）上に薄く塗布してシート状に成形した。成形したシートを、５０℃に加熱してシートに泡を形成しつつ、乾燥した。その後、成形体をペットフィルムから剥がし、アルミナ製の板の上に載せ、５００℃のアルゴン雰囲気下で焼結し、気孔率９４％、厚さ０．４ｍｍの発泡アルミ（アルミニウム焼結体）を得た。作製した発泡アルミを幅１０ｍｍ、長さ３０ｍｍの大きさに切断し、アルミニウムで形成された骨格を用意した。
【００８１】
Ｎ−メチル−２−ピロリドン（ＮＭＰ）に粒子状のＰＶＤＦ粉末（株式会社クレハ社製ＰＶＤＦ＃７３００）を３ｗｔ％の質量濃度になるようにミキサーで溶解させ、粘度が０．１Ｐａ・ｓであるＰＶＤＦの樹脂溶液を作製した。その後、用意した骨格を樹脂溶液に３分浸漬した。浸漬した骨格を１８０℃で３０分間乾燥させて、骨格の質量に対して０．１ｗｔ％の割合でＰＶＤＦを含む金属多孔質体を作製した。
【００８２】
一方、ＰＶＤＦ粉末（株式会社クレハ社製ＰＶＤＦ＃７３００）を１１ｗｔ％の質量濃度になるようにミキサーで溶解させ、粘度が５Ｐａ・ｓであるＰＶＤＦの樹脂溶液を作製し、同様に、切断した骨格を樹脂溶液に３分間浸漬し、１８０℃で、３０分間乾燥させて、骨格の質量に対して２００ｗｔ％の割合でＰＶＤＦを含む金属多孔質体を作製した。
【００８３】
骨格の質量に対して０．１ｗｔ％の割合でＰＶＤＦを含む金属多孔質体の場合、骨格表面に付着しているＰＶＤＦの厚さは、０．０５μｍであり、２００ｗｔ％の割合で、ＰＶＤFを含む金属多孔質体の場合、１００μｍであった。
【００８４】
（２）金属多孔質体の構造の評価
作製した金属多孔質体の内、ＰＶＤＦの含有量が骨格の質量の５ｗｔ％と５０ｗｔ％の金属多孔質体の断面を走査型電子顕微鏡（ＳＥＭ）を用いて観察した。図３ＡはＰＶＤＦの含有量が骨格の質量の５ｗｔ％の金属多孔質体、図３ＢはＰＶＤＦの含有量が骨格の質量の５０ｗｔ％の金属多孔質体の切断面の表面のＳＥＭ写真である。図面の下に示す白線は、その白線の長さが図中では１００μｍであることを示している。
【００８５】
図３Ａ、図３Ｂに示すように、金属多孔質体の骨格２は複数の金属粒子５が結合して形成されていることがわかる。金属粒子５間の空隙６は、黒くなっている部分と濃い灰色となっている部分があり、濃い灰色の部分には樹脂組成物４（ＰＶＤＦ）が存在していることがわかる。なお、黒くなっている部分は空隙６のＰＶＤＦが入っていない部分である。
【００８６】
また、中抜き細孔３の内面が樹脂組成物４で覆われていることがわかる。骨格の質量に対するＰＶＤＦの含有量が５０ｗｔ％の金属多孔質体（図３Ｂ）は、５ｗｔ％の金属多孔質体（図３Ａ）よりも、内面が樹脂組成物４で覆われている中抜き細孔３が多いことがわかる。これは、ＰＶＤＦの含有量が骨格の質量の５０ｗｔ％の金属多孔質体の方が、作製時の樹脂溶液のＰＶＤＦの量が多く、中抜き細孔３の内面に樹脂溶液が付着し易いためであると考えられる。
【００８７】
図４Ａ、４Ｂは骨格２の内部の金属粒子５を拡大して示すＳＥＭ写真である。これらのＳＥＭ写真は、実施例１の金属多孔質体の内、ＰＶＤＦの含有量が骨格の質量の５ｗｔ％の金属多孔質体について撮影したものである。
【００８８】
図４Ａ、４Ｂに示すように、金属粒子５の表面が樹脂組成物４で覆われていることがわかる。図４Ｂに示すように、結合している金属粒子５同士の間に樹脂組成物４が存在しており、その部分では金属粒子５が樹脂組成物４を介して補強しているようになっていることがわかる。
【００８９】
（３）金属多孔質体の強度の評価
テンシロン万能試験機（エーアンドデー社製）を用いて、実施例１の金属多孔質体の引張強度を測定した。金属多孔質体を２つのチャックでチャック間距離が１０ｍｍとなるように保持し、試験機に金属多孔質体を設置した。２つのチャックを０．２ｍｍ／ｍｉｎの速度で離していき、金属多孔質体が破断したときに金属多孔質体にかかっていた力と、そのときのチャック間距離を測定した。本明細書では、破断時の引張力を引張強度とし、破断時のチャック間距離からチャック間距離の初期値である１０ｍｍを引いた値を金属多孔質体の伸びと定義した。
【００９０】
比較のために、比較例１として実施例１の金属多孔質体を作製するのに用いた発泡アルミの引張強度も測定した。この値を１として算出した実施例１の金属多孔質体の相対強度から１を引いた値を百分率で表したものを樹脂被覆による「強化率」とし、強化率により金属多孔質体の強度を評価した。
【００９１】
【表１】
2016176135.tif 000003
【００９２】
表１に示すように、実施例１の金属多孔質体は、いずれも強化率が正の値となっており強度が向上していることがわかる。実施例１の金属多孔質体では、骨格が樹脂組成物で覆われているので、金属多孔質体が引っ張られたとき、樹脂組成物が伸縮することにより骨格にかかる力の一部を吸収するので、金属多孔質体にかかる力が減少する。さらに、実施例１の金属多孔質体では、金属粒子が樹脂組成物で覆われていることで、金属粒子間の結合が強くなる。その結果、実施例１の金属多孔質体は強度が増加したと考えられる。
【００９３】
また、実施例１の金属多孔質体は比較例１の金属多孔質体より破断時の伸びが大きい。実施例１の金属多孔質体では、上記の様に金属粒子間の結合が強くなったため、樹脂組成物で覆われていない場合は金属粒子間の結合が切れる程度の力が金属粒子にかかっても、金属粒子間の結合が切れず、樹脂組成物が伸縮したためと考えられる。
【００９４】
実施例１の金属多孔質体は、樹脂組成物の含有量が増えるほど強化率が高く、破断時の伸びが大きい。樹脂組成物の量が増えると、樹脂組成物が吸収する力も増え、金属粒子間の結合も強くなるためであると考えられる。
【００９５】
（実施例２）
樹脂組成物を変えて金属多孔質体の引張強度を評価した。作製した実施例２の金属多孔質体は、幅１０ｍｍ、長さ３０ｍｍ、厚さ０．４ｍｍ、気孔率９４％の発泡アルミを用い、アルミニウムで形成された骨格の質量の５ｗｔ％の樹脂組成物を含有している。金属多孔質体の作製方法は実施例１と同様である。実施例２の金属多孔質体に用いた樹脂は、ポリフッ化ビニリデン、ポリエチレン、ポリプロピレン、ポリスチレン、アクリロニトリル・ブタジエン・スチレン共重合合成樹脂、アクリル樹脂、ポリ塩化ビニル、ポリアミド、ポリアセタール、ポリカーボネート、ポリエチレンテレフタレート、ポリフェニリンオキシド、ポリベンゾイミダゾール、ポリアミドイミド、ポリエーテルスルフォン、ポリスルフォン、ポリテトラフルオロエチレン、フェノール樹脂、ユリア樹脂、メラミン樹脂、不飽和ポリエステル樹脂、エポキシ樹脂、ポリビニルアルコール、ポリビニルピロリドン、ポリエチレンオキシド、ポリアクリルニトリルと、導電性樹脂のポリアセチレン、ポリフェニレンビニレン、ポリピロール、ポリチオフェン、ポリアニリン、ポリフェニレンスルフィドとである。
【００９６】
比較例２として、実施例２の金属多孔質体を作製するのに用いた発泡アルミの破断時の引張強度も測定した。
【００９７】
金属多孔質体の強度は、測定した実施例２の破断時の引張強度を比較例２の破断時の引張強度で割った値から１を引いた値を百分率で表したものを引張強度の向上度合として定義し、それを用いて評価した。表２には、引張強度の向上度合が３０％以上である場合を◎、１０％以上３０％未満である場合を○、１％以上１０%未満の場合を△、１％未満の場合を×として示してある。破断時の引張強度は実施例１と同じ方法で測定した。
【００９８】
【表２】
2016176135.tif 000004
【００９９】
表２に示すように、実施例２の金属多孔質体は引張強度が向上していることがわかる。金属多孔質体は、上記の樹脂を用いて作製した樹脂組成物で骨格を覆うことで、強度を向上できることがわかる。
【０１００】
（実施例３）
実施例３では、ビーズを用いて作製した骨格を樹脂組成物で覆って補強した金属多孔質体を作製し、当該金属多孔質体の特性を評価した。
【０１０１】
まず、ビーズと銅粉を体積比で９０：１０の割合で計量し、プラスチック容器に投入した。具体的には、球形状の平均粒径３００μｍのポリエチレン製ビーズを１００ｍＬの容器で９回すくって３Lのプラスチック容器に投入し、平均粒径１０μｍの銅粉（アルドリッチ社製）を１００ｍＬの容器で１回すくって当該プラスチック容器に投入した。その後、ビーズと銅粉が投入されたプラスチック容器内にバインダーとしてポリビニルアルコール（ＰＶＡ）粉末を３５ｇ投入した。
【０１０２】
次に、プラスチック容器内に直径５ｍｍのアルミナ製のボールを３ｋｇ投入した後、プラスチック容器に蓋をして２４時間、６０回転/分の速度でプラスチック容器を回転させ、ボールミル混合を実施した。その後、ボールミル混合で得られた混合粉を目開き３ｍｍメッシュの篩にかけ、混合粉からアルミナボールを取り出した。
【０１０３】
続いて、アルミナボールを取り出した混合粉を縦３ｃｍ、横３ｃｍ、深さ１ｃｍの金型に４ｇ投入し、２００ｋｇ／ｃｍ２の荷重で混合粉をプレスして圧粉体を作製した。
【０１０４】
次いで、雰囲気制御可能なベルト炉内に圧粉体を配置し、大気雰囲気中で炉内を３５０℃まで５時間かけて昇温し、炉内の温度を３５０℃に１０時間保持して圧粉体を加熱することで、圧粉体中のビーズのポリエチレンを蒸発させてビーズを除去する。
【０１０５】
続いて、ベルト炉内をアルゴン雰囲気にし、炉内を１０７０℃まで３時間かけて昇温し、炉内の温度を１０７０℃に１時間保持し、６時間かけて１００℃まで炉内の温度を下げて圧粉体を焼結することで銅焼結体を作製した。作製した銅焼結体は、厚さ１．２ｍｍ、気孔率７０％であった。当該銅焼結体を幅１０ｍｍ、長さ２５ｍｍにカットし、銅で形成された骨格を用意した。
【０１０６】
次いで、用意した骨格をＮＭＰにポリアミドを溶解した樹脂溶液に浸漬した後、樹脂溶液から取り出して余分な樹脂溶液をふき取り、大気雰囲気中において１２０℃で３時間乾燥させて金属多孔質体を作製した。作製した金属多孔質体は骨格の質量に対して２ｗｔ％の割合でポリアミドを含んでいた。
【０１０７】
テンシロン万能試験機を用いて、実施例１と同様の方法、条件で実施例３の金属多孔質体の引張強度、破断時の伸びを測定した。比較のために、比較例３として実施例３の金属多孔質体を作製するのに用いた銅焼結体の引張強度、破断時の伸びも同様の方法で測定した。そして、実施例３と比較例３の測定結果を用いて強化率を算出した。その結果を表３に示す。なお、引張強度、破断時の伸び、強化率の定義も実施例１と同様である。
【０１０８】
【表３】
2016176135.tif 000005
【０１０９】
表３に示すように、実施例３の金属多孔質体は、強化率が正の値となっており、比較例３の金属多孔質体より破断時の伸びが大きいことから、強度が向上していることがわかる。このように、骨格がビーズを用いて作製した銅焼結体で形成された場合も、金属多孔質体は、樹脂組成物で骨格を補強することで、金属多孔質体の強度が向上でき、欠けの発生を抑制できることがわかる。
【符号の説明】
【０１１０】
１    金属多孔質体
２    骨格
３    中抜き細孔
４    樹脂組成物
５    金属粒子
６    空隙
【図１】
2016176135.tif 000006
【図２】
2016176135.tif 000007
【図３】
2016176135.tif 000008
【図４】
2016176135.tif 000009